(57)【要約】【課題】耐光性、耐ガス性および耐白紙黄変性などの保存性に優れたインクジェット記録用紙を提供すること。【解決手段】支持体の少なくとも片面に１層以上のインク受理層を設けてなるインクジェット記録用紙において、インク受理層にヒドラジン系化合物と還元糖類を含有させる。ヒドラジン系化合物は分子量２００以上のものがよく、これを麦芽糖と併用するのが好ましい。【特許請求の範囲】
【請求項１】
支持体の少なくとも片面に１層以上のインク受理層を設けてなるインクジェット記録用紙において、該インク受理層が、ヒドラジン系化合物と還元糖類を含有することを特徴とするインクジェット記録用紙。
【請求項２】
インク受理層が、分子量２００以上のヒドラジン系化合物と麦芽糖を含有することを特徴とする請求項１記載のインクジェット記録用紙。
【発明の詳細な説明】
【０００１】
【発明の属する技術分野】
本願発明は、インクジェット記録用紙に関するものであり、さらに詳しくは、耐光性、耐ガス性及び耐白紙黄変性などの保存性に優れるようにしたインクジェット記録用紙に関するものである。
【０００２】
【従来の技術】
インクジェット記録用紙について、オゾン、光などによる色素の退色を改良する手段としては、例えば、特開昭５７−８７９８７号公報などに提案されているような、リンタングステン酸、リンモリブデン酸などの特定金属酸化物や塩化第２クロムなどの特定金属酸化物を含有させたり、特開昭５７−８７９８８号公報などに提案されているような、フェニルサリチル酸などの特定構造を有する紫外線吸収剤を含有させることが提案されているものの、これらの添加剤を用いた場合には該記録用紙の白紙の黄変を助長したり、色素の色相を変化させるなどの不都合が生じた。また、インクの定着性を向上させる目的でカチオン系定着剤を用いた場合にも該記録用紙の白紙を黄変させたり、該定着剤自身がオゾンや光に対する安定性に劣るため、色素の退色を助長していた。
【０００３】
【発明が解決しようとする課題】
本願発明は、インクジェット記録用紙において、その耐光性や耐ガス性、あるいは耐白紙黄変性などの保存性を向上させることを目的としてなされたものである。
【０００４】
【課題を解決するための手段】
本願発明は、支持体の少なくとも片面に１層以上のインク受理層を設けてなるインクジェット記録用紙において、該インク受理層が、ヒドラジン系化合物と還元糖類を含有することを基本思想とする。本願発明のインクジェット記録用紙で使用されるヒドラジン系化合物としては、水加ヒドラジン、モノメチルヒドラジン、ジメチルヒドラジンやターシャルブチルヒドラジン塩酸塩などのヒドラジンおよびアルキルヒドラジン誘導体、硫酸ヒドラジン、中性硫酸ヒドラジン、炭酸ヒドラジン、一塩酸ヒドラジン、二塩酸ヒドラジン、リン酸ヒドラジンやブロム酸ヒドラジンなどのヒドラジン塩類、カルボジヒドラジド、アジピン酸ジヒドラジド、セバチン酸ジヒドラジド、ドデカン二酸ジヒドラジド、イソフタル酸ジヒドラジド、マレイン酸ヒドラジドなどのヒドラジド類、ベンゾフェノンヒドラゾン、アセトンチオセミカルバゾン、塩酸セミカルバジドおよびチオセミカルバジドなどのヒドラゾンおよびカルバジド類や、１，６−ヘキサメチレンビス（Ｎ，Ｎ−ジメチルセミカルバジド）、１，１，１’，１’−テトラメチル−４，４’（メチレン−ジ−Ｐ−フェニレン）ジセミカルバジド、ビュレットリートリ（ヘキサメチレン−Ｎ，Ｎ−ジメチルセミカルバジド）やβ−ヒドロキシエチルヒドラジンなどを挙げることができる。
【０００５】
本願発明のヒドラジン系化合物としては、この中でも特にセミカルバド基を有するヒドラジン系化合物が好ましい。
【０００６】
又、還元糖類としては、マルトース（麦芽糖）やラクトースなどの少糖類（マルトース形）、ショ糖やトレハロースなどの還元基同士が結合したトレハロース形の糖類、多糖類などを挙げることができる。
【０００７】
本願発明の還元糖類としては、この中でも特に少糖類を好適に用いることができる。
【０００８】
本願発明を実施するにあたっては、分子量２００以上のヒドラジン系化合物、たとえば、セバチン酸ジヒドラジド（分子量：２３０．３１）、ドデカン酸ジヒドラジド（分子量：２５８．３６）や１，６−ヘキサメチレンビス（Ｎ，Ｎ−ジメチルセミカルバジド）（分子量：２８８．３９）など、と麦芽糖との併用が特に好適である。
【０００９】
すなわち、分子量が２００以上のヒドラジン系化合物と特定の還元糖類（麦芽糖）とを併用することにより、単にヒドラジン系化合物を含有させたもの（特開昭６１−１５４９８９号公報の特許請求の範囲）に比して、特に好ましい耐光性、耐ガス性及び耐白紙黄変性等を実現することができる。
【００１０】
【実施例】
以下、本願発明の好適な実施例を説明するとともに、本願発明の技術的優位性を示すための比較対象として、いくつかの比較例を示す。なお、支持体（原紙）としては、各実施例及び比較例とも、原料パルプとしてフリーネス（Ｃ．Ｓ．Ｆ）３７０ｍｌのＬＢＫＰ８５部（以下、「部」とは質量部を意味し、「％」とは質量％を意味する。）、フリーネス（Ｃ．Ｓ．Ｆ）４４０ｍｌのＮＢＫＰ１５部を混抄して得た、米坪１５０ｇ／ｍ２の原紙を用いた。
【００１１】
又、インク受理層の構成は、次の通りである。
【００１２】
（実施例１）
次の塗工液を原紙上にエアーナイフコータを用いて乾燥塗工量１０ｇ／ｍ２となるように塗工して乾燥し、実施例１のインクジェット記録用紙を得た。ここでヒドラジン化合物は予めＰＥＧ４００と混合した後、塗工液へ添加した。
【００１３】
（塗工液）
合成非晶質シリカ（ミズカシルＰ−７８Ｄ：水澤化学製）　　　　　　　　１００部
ポリビニルアルコール（Ｒ−１１３０：クラレ製、固形分１０％）　　　　　３５０部
エチレン酸ビエマルジョン（Ｓ４０１：住友化学製、固形分５４％）　　　　１８．５部
染料定着剤（ＳＲ１００１：住友化学製、固形分３０％）　　　　　　　　５０部
ヒドラジン化合物（セバチン酸ジヒドラジド、分子量２３０．３１）　　３部
ＰＥＧ４００　　　　　　　　　　　　　　　　　　　　　　　　　１０部
麦芽糖　　　　　　　　　　　　　　　　　　　　　　　　　　　　　３部
水　　　　　　　　　　　　　　　　　　　　　　　　　　　　　４４３部
（実施例２〜１０）
塗工液中のヒドラジン化合物および還元糖類を表１の通り変更した以外は、実施例１と同様に作製し、実施例２〜１０のインクジェット記録用紙を得た。
【００１４】
耐光性の測定及び評価方法
各実施例および比較例のインクジェット記録用紙についてブラックのベタプリントを行った。これらのベタプリント部分を照射強度０．４Ｗ／ｍ２（３４０ｎｍ）、ブラックパネル温度６３℃、照射時間６０時間の条件でキセノン光に照射し、照射前後の色相Ｌ＊ａ＊ｂ＊から下記の式を用いて色差ΔＥＢＫ＊を算出した。
【００１５】
ΔＥＢＫ＊＝［（Ｌ０＊−Ｌ１＊）２＋（ａ０＊−ａ１＊）２＋（ｂ０＊−ｂ１＊）２］１／２
ここでＬ０＊、ａ０＊およびｂ０＊は、キセノン光照射前の色相であり、Ｌ１＊、ａ１＊およびｂ１＊は、キセノン光照射後の色相である。
【００１６】
同様にして、イエロー、マゼンタおよびシアンについても色差を測定し、各色の色差の和ΔＥａｌｌ＊（＝ΔＥＹ＊＋ΔＥＭ＊＋ΔＥＣ＊＋ΔＥＢＫ＊）を下記のように区分し、表１に示した。
【００１７】
【表１】
2004017423.tif 000002
【００１８】
◎：１０以下
〇：１５以下
△：２０以下
×：２０を超える場合
耐ガス性の測定及び評価方法
各実施例および比較例のインクジェット記録用紙についてブラックのベタプリントを行った。これらのベタプリント部分を１２０ｐｐｍのオゾンを含む気流中に１０分間放置前後の色相Ｌ＊ａ＊ｂ＊から耐光性の評価方法と同様にして色差ΔＥＢＫ＊を算出した。イエロー、マゼンタおよびシアンについても色差を測定し、各色の色差の和ΔＥａｌｌ＊（＝ΔＥＹ＊＋ΔＥＭ＊＋ΔＥＣ＊＋ΔＥＢＫ＊）を下記のように区分し、表１に示した。
【００１９】
◎：１５以下
〇：２０以下
△：２５以下
×：３０を超える場合
耐白紙黄変性の測定及び評価方法
各実施例および比較例のインクジェット記録用紙の白紙部分に２，６−ジ−ｔｅｒｔ−ブチルフェノールのＩＰＡ１％溶液を１ｍＬ滴下し、室内（２３℃、５５％ＲＨ）に５日間保管した、該保管前後の白紙の色相Ｌ＊ａ＊ｂ＊を測定してΔＥ＊を算出し、下記のように区分し、表１に示した。
【００２０】
◎：５以下
〇：１０以下
△：１５以下
×：２０を超える場合
【００２１】
【発明の効果】
本願発明の各実施例からも明らかなように、インク受理層中にヒドラジン系化合物と還元糖類を含有させることにより、耐光性、耐ガス性及び耐白紙黄変性などの保存性に優れた高品質のものとなる。